(57)【要約】【課題】構造の類似する選別が困難な揮発性有機化合物を精度よく選別すること。【解決手段】揮発性有機化合物の金属酸化物ナノワイヤ表面への吸着及び脱離作用を利用して揮発性有機化合物を選別する方法であって、金属酸化物ナノワイヤを３５０℃以上に加熱する前処理工程と、非加熱として常温となった金属酸化物ナノワイヤを所定時間放置し、揮発性有機化合物を金属酸化物ナノワイヤ表面に吸着させる分子吸着工程と、前記所定時間経過時に、金属酸化物ワイヤを所定の設定温度に加熱して、揮発性有機化合物を金属酸化物ナノワイヤ表面から脱離させる分子脱離工程とを有する揮発性有機化合物の選別方法である。【選択図】図２
2018115965.tif 000002
【特許請求の範囲】
【請求項１】
揮発性有機化合物の金属酸化物ナノワイヤ表面への吸着及び脱離作用を利用して揮発性有機化合物を選別する方法であって、
金属酸化物ナノワイヤを３５０℃以上に加熱する前処理工程と、
非加熱として常温となった金属酸化物ナノワイヤを所定時間放置し、揮発性有機化合物を金属酸化物ナノワイヤ表面に吸着させる分子吸着工程と、
前記所定時間経過時に、金属酸化物ワイヤを所定の設定温度に加熱して、揮発性有機化合物を金属酸化物ナノワイヤ表面から脱離させる分子脱離工程と、
を有することを特徴とする揮発性有機化合物の選別方法。
【請求項２】
分子脱離工程が、順次設定温度を上げて、複数種の揮発性有機化合物を金属酸化物ナノワイヤ表面から順次脱離させることを特徴とする請求項１記載の揮発性有機化合物の選別方法。
【請求項３】
分子吸着工程における所定時間が６０秒以内の時間であることを特徴とする請求項１又は２記載の揮発性有機化合物の選別方法。
【請求項４】
揮発性有機化合物が、アルデヒドであることを特徴とする請求項１〜３のいずれか記載の揮発性有機化合物の選別方法。
【請求項５】
分子吸着工程における所定時間が１２０秒以上の時間であることを特徴とする請求項１又は２記載の揮発性有機化合物の選別方法。
【請求項６】
揮発性有機化合物が、ケトンであることを特徴とする請求項１、２又は５記載の揮発性有機化合物の選別方法。
【請求項７】
揮発性有機化合物の金属酸化物ナノワイヤ表面への吸着及び脱離作用を利用して揮発性有機化合物を選別する素子であって、
揮発性有機化合物を吸着及び脱離する金属酸化物ナノワイヤと、該金属酸化物ナノワイヤに接続された電極と、該電極に印加する電圧を制御して前記金属酸化物ナノワイヤの表面温度を制御する温度制御手段と、前記電極への電圧印加のタイミングを制御する昇温時期制御手段とを備えていることを特徴とする揮発性有機化合物選別素子。
【請求項８】
請求項７記載の揮発性有機化合物選別素子の作動方法であって、
金属酸化物ナノワイヤに接続された電極に、温度制御手段により設定された電圧を印加して、金属酸化物ナノワイヤを３５０℃以上に加熱する前処理工程と、
前記電極への電圧印加を解除して常温となった金属酸化物ナノワイヤを、昇温時期制御手段で設定された所定時間放置し、揮発性有機化合物を金属酸化物ナノワイヤ表面に吸着させる分子吸着工程と、
前記昇温時期制御手段で設定された所定時間経過時に、金属酸化物ナノワイヤに接続された電極に、温度制御手段により設定された電圧を印加して、金属酸化物ワイヤを所定の設定温度に加熱し、揮発性有機化合物を金属酸化物ナノワイヤ表面から脱離させる分子脱離工程と、
を有することを特徴とする作動方法。
【請求項９】
分子脱離工程が、順次設定温度を上げて、複数種の揮発性有機化合物を金属酸化物ナノワイヤ表面から順次脱離させることを特徴とする請求項８記載の作動方法。
【請求項１０】
請求項７記載の揮発性有機化合物選別素子と、該揮発性有機化合物選別素子の下流に設けられた揮発性有機化合物検出センサを備えていることを特徴とする揮発性有機化合物選別検出装置。
【発明の詳細な説明】
【技術分野】
【０００１】
本発明は、揮発性有機化合物の選別方法及び選別素子に係り、詳しくは、金属酸化物ナノワイヤを用いた揮発性有機化合物の選別方法及び選別素子に関する。
【背景技術】
【０００２】
ストレスやガンのバイオマーカーとしての揮発性有機化合物（例えば、ノナナール等のアルデヒド）の検出を行うことは、病気の早期発見につながる可能性があることから、近年、様々な研究が進められている。
【０００３】
大型の高精度ガス分析装置によれば、微量の揮発性有機化合物も検出することは可能であるが、非常に高価であり、簡便に検出するには適していない。
【０００４】
したがって、簡便な検出方法が求められているが、従来提案されている検出方法では、感度や識別能に問題があり、呼気等に含まれる微量な揮発性有機化合物を検出することは困難であった。
【０００５】
一方、本発明者らは、これまで、金属酸化物ナノワイヤを用いた小型センサの開発を進めており、例えば、揮発性有機化合物の分子量を検出する金属酸化物半導体センサ（特許文献１参照）や、微量揮発性有機化合物を選別して検出する高感度な金属酸化物半導体センサを提案している。
【先行技術文献】
【特許文献】
【０００６】
【特許文献１】特開２０１６−１０２７５８号公報
【発明の概要】
【発明が解決しようとする課題】
【０００７】
本発明の課題は、構造の類似する選別が困難な揮発性有機化合物を精度よく選別することができる揮発性有機化合物の選別方法及び選別素子を提供することにある。
【課題を解決するための手段】
【０００８】
本発明者らは、金属酸化物ナノワイヤを用いた揮発性有機化合物の高感度検出方法について研究する中で、３５０℃以上に加熱前処理した金属酸化物ナノワイヤを用いることにより、金属酸化物ナノワイヤに吸着した構造の類似する揮発性有機化合物を選別して脱離させることができることを見いだした。すなわち、３５０℃以上に加熱前処理した金属酸化物ナノワイヤに揮発性有機化合物を接触させる時間（吸着時間）を制御することにより、構造の類似する揮発性有機化合物の脱離温度に差が生じることを見いだし、これを利用して構造の類似する揮発性有機化合物を選別することができることを見いだし、本発明を完成するに至った。
【０００９】
より具体的には、（１）揮発性有機化合物の金属酸化物ナノワイヤへの吸着時間を比較的短くすることにより、炭素数のみが異なる極めて類似した有機化合物の選別が可能になること（炭素数一個の差異を識別可能になること）、（２）揮発性有機化合物の金属酸化物ナノワイヤへの吸着時間を比較的長くすることにより、分子内官能基の位置のみが異なる極めて類似した有機化合物の選別が可能になること（炭素数１つ（１位）分の官能基の位置の差異を識別可能になること）を見いだした。
【００１０】
すなわち、本発明は、以下のとおりのものである。
［１］揮発性有機化合物の金属酸化物ナノワイヤ表面への吸着及び脱離作用を利用して揮発性有機化合物を選別する方法であって、
金属酸化物ナノワイヤを３５０℃以上に加熱する前処理工程と、
非加熱として常温となった金属酸化物ナノワイヤを所定時間放置し、揮発性有機化合物を金属酸化物ナノワイヤ表面に吸着させる分子吸着工程と、
前記所定時間経過時に、金属酸化物ワイヤを所定の設定温度に加熱して、揮発性有機化合物を金属酸化物ナノワイヤ表面から脱離させる分子脱離工程と、
を有することを特徴とする揮発性有機化合物の選別方法。
［２］分子脱離工程が、順次設定温度を上げて、複数種の揮発性有機化合物を金属酸化物ナノワイヤ表面から順次脱離させることを特徴とする［１］記載の揮発性有機化合物の選別方法。
［３］分子吸着工程における所定時間が６０秒以内の時間であることを特徴とする請求項［１］又は［２］記載の揮発性有機化合物の選別方法。
［４］揮発性有機化合物が、アルデヒドであることを特徴とする請求項［１］〜［３］のいずれか記載の揮発性有機化合物の選別方法。
［５］分子吸着工程における所定時間が１２０秒以上の時間であることを特徴とする請求項［１］又は［２］記載の揮発性有機化合物の選別方法。
［６］揮発性有機化合物が、ケトンであることを特徴とする請求項［１］、［２］又は［５］記載の揮発性有機化合物の選別方法。
【００１１】
［７］揮発性有機化合物の金属酸化物ナノワイヤ表面への吸着及び脱離作用を利用して揮発性有機化合物を選別する素子であって、
揮発性有機化合物を吸着及び脱離する金属酸化物ナノワイヤと、該金属酸化物ナノワイヤに接続された電極と、該電極に印加する電圧を制御して前記金属酸化物ナノワイヤの表面温度を制御する温度制御手段と、前記電極への電圧印加のタイミングを制御する昇温時期制御手段とを備えていることを特徴とする揮発性有機化合物選別素子。
［８］上記［７］記載の揮発性有機化合物選別素子の作動方法であって、
金属酸化物ナノワイヤに接続された電極に、温度制御手段により設定された電圧を印加して、金属酸化物ナノワイヤを３５０℃以上に加熱する前処理工程と、
前記電極への電圧印加を解除して常温となった金属酸化物ナノワイヤを、昇温時期制御手段で設定された所定時間放置し、揮発性有機化合物を金属酸化物ナノワイヤ表面に吸着させる分子吸着工程と、
前記昇温時期制御手段で設定された所定時間経過時に、金属酸化物ナノワイヤに接続された電極に、温度制御手段により設定された電圧を印加して、金属酸化物ワイヤを所定の設定温度に加熱し、揮発性有機化合物を金属酸化物ナノワイヤ表面から脱離させる分子脱離工程と、
を有することを特徴とする作動方法。
［９］分子脱離工程が、順次設定温度を上げて、複数種の揮発性有機化合物を金属酸化物ナノワイヤ表面から順次脱離させることを特徴とする請求項［８］記載の作動方法。
［１０］上記［７］記載の揮発性有機化合物選別素子と、該揮発性有機化合物選別素子の下流に設けられた揮発性有機化合物検出センサを備えていることを特徴とする揮発性有機化合物選別検出装置。
【発明の効果】
【００１２】
本発明の揮発性有機化合物の選別方法及び選別素子によれば、構造の類似する選別が困難な揮発性有機化合物を精度よく選別することができる。
【図面の簡単な説明】
【００１３】
【図１】本発明において用いる金属酸化物ナノワイヤの作製方法の概略説明図である。
【図２】炭素鎖長の異なるアルデヒド（オクタナール、ノナナール、デカナール）の選別能を調査した結果であり、金属酸化物ナノワイヤへの吸着時間に対する脱離温度を示すグラフである。
【図３】ケトン基の位置の異なるケトン（２−ノナノン、３−ノナノン）の選別能を調査した結果であり、金属酸化物ナノワイヤへの吸着時間に対する脱離温度を示すグラフである。
【図４】ケトン基の位置の異なるケトン（４−ノナノン、５−ノナノン）の選別能を調査した結果であり、金属酸化物ナノワイヤへの吸着時間に対する脱離温度を示すグラフである。
【発明を実施するための形態】
【００１４】
［揮発性有機化合物の選別方法］
本発明の揮発性有機化合物の選別方法は、揮発性有機化合物の金属酸化物ナノワイヤ表面への吸着及び脱離作用を利用して揮発性有機化合物を選別する方法であって、金属酸化物ナノワイヤを３５０℃以上に加熱する前処理工程と、非加熱として常温となった金属酸化物ナノワイヤを所定時間放置し、揮発性有機化合物を金属酸化物ナノワイヤ表面に吸着させる分子吸着工程と、前記所定時間経過時に、金属酸化物ワイヤを所定の設定温度に加熱して、揮発性有機化合物を金属酸化物ナノワイヤ表面から脱離させる分子脱離工程とを有することを特徴とする。
【００１５】
分子脱離工程は、順次設定温度を上げて、複数種の揮発性有機化合物を金属酸化物ナノワイヤから順次脱離させる工程であることが好ましい。すなわち、分子脱離第１工程で第１揮発性有機化合物を脱離させた後、金属酸化物ワイヤを分子脱離第１工程以上の温度に加熱して、第２揮発性有機化合物を脱離させる分子脱離第２工程、同様により高い温度に加熱する分子脱離第３工程、第４工程等を設けることができる。これにより、１度の揮発性有機化合物の吸着操作により、複数種の揮発性有機化合物を選別することができる。
【００１６】
本発明の方法において選別対象となる揮発性有機化合物としては、例えば、ヘキサナール、ヘプタナール、オクタナール、ノナナ―ル、デカナール等のアルデヒド、２−ノナノン、３−ノナノン、４−ノナノン、５−ノナノン等のケトン、プロパノール、ヘキサノ―ル等のアルコール、アミン、カルボン酸を挙げることができる。本発明の方法においては、好ましくは、呼気に含まれる揮発性有機化合物を対象とする。
【００１７】
（前処理工程）
前処理工程は、金属酸化物ナノワイヤを３５０℃以上に加熱する工程である。本発明においては、この前処理による金属酸化物ナノワイヤの表面形成が重要であり、これにより、構造の類似する揮発性有機化合物の選別が可能となる。また、金属酸化物ナノワイヤは巨大な比表面積を有しており、これを活用して揮発性有機化合物をナノワイヤ表面に濃縮させることができ、この濃縮作用も本発明の選別能を実現する要因の一つとなっていると考えられる。
【００１８】
ここで、本発明の方法において用いる金属酸化物ナノワイヤとしては、例えば、ＺｎＯナノワイヤ、ＳｎＯ2ナノワイヤ、Ｉｎ2Ｏ3ナノワイヤ、Ｇａ2Ｏ3ナノワイヤ等、金属酸化物半導体により形成された各種ナノワイヤを用いることができるが、これらの中でもＺｎＯナノワイヤが好ましい。また、その形状としては、中密状のワイヤ形状のものの他、中空状のナノチューブであってもよい。この金属酸化物ナノワイヤの製造方法としては、水熱合成法、自己組織化法、微細加工法等が挙げられるが、その製法は問わない。また、金属酸化物ナノワイヤは、１本であってもよいが、複数本であることが好ましい。
【００１９】
前処理工程における金属酸化物ナノワイヤの加熱温度としては、上記のように３５０℃以上であればよいが、３７０℃以上であることが好ましく、３９０℃以上であることがより好ましい。加熱時間としては、例えば、１〜６００秒程度であり、好ましくは５〜３００秒程度である。
【００２０】
（分子吸着工程）
分子吸着工程は、非加熱として常温となった金属酸化物ナノワイヤを所定時間放置し、揮発性有機化合物を金属酸化物ナノワイヤ表面に吸着させる工程である。
【００２１】
ここで、金属酸化物ナノワイヤは非常に小さく、前処理工程の加熱温度から常温までの冷却（自然冷却）は１秒以内といった瞬時に行われる。したがって、本工程における所定時間（吸着時間）の開始は、実質的には、前処理の加熱終了時（非加熱となった時）である。同様に、所定温度への昇温も瞬時に行われることから、本工程における所定時間（吸着時間）は、実質的には、前処理の加熱終了時（非加熱となった時）から分子脱離第１工程の加熱開始時までの時間を意味する。なお、常温とは、本発明を用いる外界の温度であり、例えば室温を意味する。
【００２２】
ここで、所定時間（吸着時間）としては、炭素数の異なる揮発性有機化合物の選別を行う場合には、６０秒以内の時間であることが好ましく、４５秒以内の時間であることがより好ましく、３０秒以内の時間であることがさらに好ましい。一方、分子内官能基の位置が異なる揮発性有機化合物の選別を行う場合には、１２０秒以上の時間であることが好ましく、１８０秒以上の時間であることが好ましく、３００秒以上の時間であることがさらに好ましい。
【００２３】
（分子脱離工程）
分子脱離工程は、前記所定時間経過時に、金属酸化物ワイヤを所定温度に加熱して、揮発性有機化合物を金属酸化物ナノワイヤ表面から脱離させる工程である。すなわち、前記前処理工程及び分子吸着工程を経ることにより、金属酸化物ナノワイヤに吸着した揮発性有機化合物の脱離温度に５℃以上（実施例では１０℃程度）の差異を設けることが可能となり、これを利用して、金属酸化物ナノワイヤを加熱し温度を調整することにより、所望の１種の揮発性有機化合物のみを金属酸化物ナノワイヤから脱離させることができる。
【００２４】
また、順次設定温度を上げて、複数種の揮発性有機化合物を金属酸化物ナノワイヤ表面から順次脱離させることができる。この設定温度の上昇間隔は、センサの応答時間に応じて定めるのが好ましく、例えば、０．５〜３秒程度の間隔で行うことができる。
【００２５】
炭素数の異なる揮発性有機化合物の選別においては、例えば、ヘキサナール、ヘプタナール、オクタナール、ノナナ―ル、デカナール等の炭素数が異なるアルデヒドが混在した中から、ヘキサナール、ヘプタナール、オクタナール、ノナナ―ル、デカナール等のそれぞれのアルデヒド化合物を、金属酸化物ナノワイヤからの脱離温度の違いを利用して、選別することが可能となる。
一方、分子内官能基の位置が異なる揮発性有機化合物の選別においては、例えば、２−ノナノン、３−ノナノン、４−ノナノン、５−ノナノン等のケトン基の位置の異なるケトンが混在した中から、２−ノナノン、３−ノナノン、４−ノナノン、５−ノナノン等のそれぞれのケトン化合物を、金属酸化物ナノワイヤからの脱離温度の違いを利用して、選別することが可能となる。
【００２６】
［揮発性有機化合物の選別素子］
本発明の揮発性有機化合物の選別素子は、揮発性有機化合物の金属酸化物ナノワイヤ表面への吸着及び脱離作用を利用して揮発性有機化合物を選別する素子であって、揮発性有機化合物を吸着及び脱離する金属酸化物ナノワイヤと、該金属酸化物ナノワイヤに接続された電極と、該電極に印加する電圧を制御して前記金属酸化物ナノワイヤの表面温度を制御する温度制御手段と、前記電極への電圧印加のタイミングを制御する昇温時期制御手段とを備えていることを特徴とする。
【００２７】
本発明の選別素子において用いる金属酸化物ナノワイヤや、選別対象となる揮発性有機化合物については、上記揮発性有機化合物の選別方法で説明したものと同様である。
【００２８】
本発明の選別素子においては、金属酸化物ナノワイヤに接続された電極を備えており、この電極に電圧を印加することにより、金属酸化物ナノワイヤを加熱する。また、本発明の選別素子は、電極への電圧の印加を制御する制御手段（温度制御手段及び昇温時期制御手段）を備えており、これにより、金属酸化物ナノワイヤの加熱温度及びその温度とするタイミング（吸着時間等）を制御する。通常は、予め設定温度や昇温時期がプログラムされており、選別素子がかかるプログラムに沿って動作する。
【００２９】
本発明の選別素子の動作を具体的に説明する。なお、下記各工程の説明において、上記揮発性有機化合物の選別方法で説明したものと同様であるものは、その説明を省略する。
【００３０】
まず、金属酸化物ナノワイヤに接続された電極に、温度制御手段により設定された電圧を印加して、金属酸化物ナノワイヤを３５０℃以上に加熱する（前処理工程）。この動作は、通常、開始スイッチが押される等の選別開始の信号が素子に送られてきた場合に行われる。
【００３１】
続いて、電極への電圧印加を解除して常温となった金属酸化物ナノワイヤを、昇温時期制御手段で設定された所定時間放置し、揮発性有機化合物を金属酸化物ナノワイヤ表面に吸着させる（分子吸着工程）。所定時間としては、上記のように、例えば、６０秒以内のいずれかの時間であり、１２０秒以上のいずれかの時間である。
【００３２】
さらに、昇温時期制御手段で設定された所定時間経過時に、金属酸化物ナノワイヤに接続された電極に、温度制御手段により設定された電圧を印加して、金属酸化物ワイヤを所定の設定温度に加熱し、揮発性有機化合物を金属酸化物ナノワイヤ表面から脱離させる（分子脱離工程）。この工程では、制御手段の指令により順次設定温度を上げることにより、複数種の揮発性有機化合物を金属酸化物ナノワイヤ表面から順次脱離させることができる。
【００３３】
［揮発性有機化合物の選別検出装置］
上記説明した選別素子は、揮発性有機化合物検出センサと共に用いることが好ましい。すなわち、上記説明した揮発性有機化合物選別素子と、揮発性有機化合物選別素子の下流に設けられた揮発性有機化合物検出センサを備えた揮発性有機化合物の選別検出装置とすることにより、より高感度に類似構造化合物を選別し検出することが可能となる。
【００３４】
揮発性有機化合物検出センサとしては、小型の各種センサを用いることが可能であり、例えば、金属酸化物半導体センサ、ＱＣＭセンサ等を用いることができ、金属酸化物ナノワイヤを用いた金属酸化物半導体センサが特に好ましい。
【００３５】
かかる揮発性有機化合物の選別デバイスにおいては、揮発性有機化合物選別センサ及び揮発性有機化合物検出センサは、それぞれ１つであってもよいが、それぞれ複数であってもよい。これにより、より高感な選別検出が可能となる。
【実施例１】
【００３６】
以下に本発明の実施例を示すが、本発明の範囲はこれに限定されるものではない。
【００３７】
［金属酸化物ナノワイヤの作製］
図１は、金属酸化物ナノワイヤの作製方法の概略説明図である。
（シード層の作製）
基板上にＲＦスパッタリング法により酸化亜鉛薄膜を５０Ｗで３分間、アルゴン０．３Ｐａ雰囲気下で成膜し、目的とするシード層を得た。
【００３８】
（ナノワイヤ成長）
硝酸亜鉛六水和物２５ｍＭ、ヘキサメチレンテトラミン２５ｍＭ、ポリエチレンイミン２．５ｍＭを水に添加・撹拌した後、シード層を備えた基板を浸漬し、９５℃で２４時間加熱して、目的とする酸化亜鉛ナノワイヤを得た。
【００３９】
［炭素鎖長の異なるアルデヒドの選別］
上記作製された金属酸化物ナノワイヤを用いて、炭素鎖長の異なるアルデヒド（オクタナール、ノナナール、デカナール）の選別能を調査した。
【００４０】
具体的には、分子吸着の前処理として大気中４００℃で２０分間熱処理を行った。次いで、２０ｍＬのバイアル瓶の底部に２μＬのオクタナ―ル、ノナナ―ル、デカナ―ルを滴下し、上部に２ｍｍ×２０ｍｍのナノワイヤ基板を設置した。バイアル瓶を密閉し、瓶内部で蒸発した分子をナノワイヤ表面に所定の時間室温条件下で吸着させた。その後、ガスクロマトグラフ質量分析装置を用いて室温から４００℃の温度範囲で分子脱離温度の測定を行った。
【００４１】
その結果を図２に示す。図２に示すように、前処理した金属酸化物ナノワイヤへの吸着時間を比較的短い時間（例えば、６０秒）とすることにより、炭素数の違いが１つずつしかないオクタナール、ノナナール、デカナールの脱離温度に差が生じていることがわかる。したがって、この脱離温度の違いを利用して、オクタナール、ノナナール、デカナールの選別を行うことができる。
【００４２】
［ケトン基の位置の異なるケトンの選別（１）］
上記作製された金属酸化物ナノワイヤを用いて、ケトン基の位置の異なるケトン（２−ノナノン、３−ノナノン）の選別能を調査した。
【００４３】
具体的には、分子吸着の前処理として大気中４００℃で２０分間熱処理を行った。次いで、２０ｍＬのバイアル瓶の底部に２μＬの２−ノナノン、３−ノナノンを滴下し、上部に２ｍｍ×２０ｍｍのナノワイヤ基板を設置した。バイアル瓶を密閉し、瓶内部で蒸発した分子をナノワイヤ表面に所定の時間室温条件下で吸着させた。その後、ガスクロマトグラフ質量分析装置を用いて室温から４００℃の温度範囲で分子脱離温度の測定を行った。
【００４４】
その結果を図３に示す。図３に示すように、前処理した金属酸化物ナノワイヤへの吸着時間を比較的長い時間（例えば、３００秒）とすることにより、構造の差異の選別が極めて困難なケトン基の位置の違いしかない２−ノナノン、３−ノナノンの脱離温度に差が生じていることがわかる。したがって、この脱離温度の違いを利用して、２−ノナノン、３−ノナノンの選別を行うことができる。
【００４５】
［ケトン基の位置の異なるケトンの選別（２）］
上記選別（１）と同様に、上記作製された金属酸化物ナノワイヤを用いて、ケトン基の位置の異なるケトン（４−ノナノン、５−ノナノン）の選別能を調査した。
【００４６】
その結果を図４に示す。図４に示すように、上記同様、構造の差異の選別が極めて困難なケトン基の位置の違いしかない４−ノナノン、５−ノナノンの脱離温度に差が生じていることがわかる。したがって、この脱離温度の違いを利用して、４−ノナノン、５−ノナノンの選別を行うことができる。
【産業上の利用可能性】
【００４７】
本発明の揮発性有機化合物の選別方法及び選別素子は、従来選別するのが困難であった揮発性有機化合物の選別が可能であり、小型センサへの適用が可能であることから、産業上有用である。
【図１】
2018115965.tif 000003
【図２】
2018115965.tif 000004
【図３】
2018115965.tif 000005
【図４】
2018115965.tif 000006